(57)【要約】    【課題】  ショートアーク形でありながらランプ電圧が水銀入りにおけるのと同等の高い値となる水銀フリー化された高圧放電ランプおよびこれを備えた光学機器を提供する。    【解決手段】  高圧放電ランプは、内部に放電空間を有する透光性の気密容器１と、気密容器に封装されて電極間距離が２ｍｍ以下で放電空間に臨む一対の電極２と、ツリウム（Ｔｍ）ハロゲン化物、亜鉛（Ｚｎ）ハロゲン化物および希ガスを含み、かつ、亜鉛（Ｚｎ）ハロゲン化物は気密容器内に封入されている全ての金属ハロゲン化物に対して２０〜９０質量％未満であり、水銀を本質的に含まないで構成されて気密容器内に封入しているイオン化媒体とを具備し、ランプ電圧Ｖｌ（Ｖ）と電極間距離Ｄ（ｍｍ）の比Ｖｌ／Ｄが下式を満足することを特徴としている。                                ２０＜Ｖｌ／Ｄ＜１００【選択図】    図２
2006244735.tif 000002
【特許請求の範囲】
【請求項１】
内部に放電空間を有する透光性の気密容器と；
気密容器に封装されて電極間距離Ｄが２ｍｍ以下で放電空間に臨む一対の電極と；
ツリウム（Ｔｍ）ハロゲン化物、亜鉛（Ｚｎ）ハロゲン化物および希ガスを含み、かつ、亜鉛（Ｚｎ）ハロゲン化物は気密容器内に封入されている全ての金属ハロゲン化物に対して２０〜９０質量％未満であり、水銀を本質的に含まないで構成されて気密容器内に封入しているイオン化媒体と；
を具備し、ランプ電圧Ｖｌ（Ｖ）と電極間距離Ｄ（ｍｍ）の比Ｖｌ／Ｄが下式を満足することを特徴とする高圧放電ランプ。
２０＜Ｖｌ／Ｄ＜１００
【請求項２】
内部に放電空間を有する透光性の気密容器と；
気密容器に封装されて電極間距離が２ｍｍ以下で放電空間に臨む一対の電極と；
ツリウム（Ｔｍ）ハロゲン化物、亜鉛（Ｚｎ）ハロゲン化物および希ガスを含み、かつ、亜鉛（Ｚｎ）ハロゲン化物とツリウム（Ｔｍ）ハロゲン化物の質量和が全ての金属ハロゲン化物に対して５０〜９５質量％を占めていて、水銀を本質的に含まないで構成されて気密容器内に封入しているイオン化媒体と；
を具備し、ランプ電圧Ｖｌ（Ｖ）と電極間距離Ｄ（ｍｍ）の比Ｖｌ／Ｄが下式を満足することを特徴とする高圧放電ランプ。
２０＜Ｖｌ／Ｄ＜１００
【請求項３】
亜鉛（Ｚｎ）ハロゲン化物の質量をＡとし、ツリウム（Ｔｍ）ハロゲン化物の質量をＢとしたとき、Ａ／Ｂが下式を満足することを特徴とする請求項２記載の高圧放電ランプ。
０．６＜Ａ／Ｂ＜２．５
【請求項４】
内部に放電空間を有する透光性の気密容器と；
気密容器に封装されて電極間距離Ｄが２ｍｍ以下で放電空間に臨む一対の電極と；
ツリウム（Ｔｍ）ハロゲン化物、亜鉛（Ｚｎ）ハロゲン化物および希ガスを含み、かつ、亜鉛（Ｚｎ）ハロゲン化物が最大封入比率であり、水銀を本質的に含まないで構成されて気密容器内に封入しているとともに、全ての金属ハロゲン化物の総量が気密容器の単位内容積（１ｃｃ）当たり１２ｍｇ以上のイオン化媒体と；
を具備し、ランプ電圧Ｖｌ（Ｖ）と電極間距離Ｄ（ｍｍ）の比Ｖｌ／Ｄが下式を満足することを特徴とする高圧放電ランプ。
２０＜Ｖｌ／Ｄ＜１００
【請求項５】
イオン化媒体は、そのイオン化ポテンシャルが５．４０ｅＶ以上であることを特徴とする請求項１ないし４のいずれか一記載の高圧放電ランプ。
【請求項６】
イオン化媒体は、全ての金属ハロゲン化物に対して１０質量％未満のアルカリ金属を含んでいることを特徴とする請求項１ないし５のいずれか一記載の高圧放電ランプ。
【請求項７】
画像投影機構を備えた光学機器本体と；
光学機器本体に画像投影用光源として配設された請求項１ないし６のいずれか一記載の高圧放電ランプと；
を具備していることを特徴とする光学機器。
【発明の詳細な説明】
【技術分野】
【０００１】
本発明は、水銀を本質的に含まないショートアーク形の高圧放電ランプおよびこれを備えた光学機器に関する。
【背景技術】
【０００２】
水銀（Ｈｇ）フリーの高圧放電ランプにおいて、水銀代替材料であるヨウ化亜鉛（ＺｎＩ２）の封入量を規制することが知られている（特許文献１参照。）。特許文献１は、ヨウ化亜鉛（ＺｎＩ２）を気密容器の単位内容積（１ｃｃ）当たり２〜６ｍｇに規制する旨記載している。このときの主発光金属はヨウ化スカンジウム（ＳｃＩ３）とヨウ化ナトリウム（ＮａＩ）である。また、特許文献１には、ヨウ化亜鉛（ＺｎＩ２）の封入は、水銀フリーの高圧放電ランプにおいて、適正ランプ電圧確保に効果があるが、ランプ電圧上昇とともに効率低下を伴う旨記載されている。
【０００３】
また、主発光金属としてナトリウム（Ｎａ）、タリウム（Ｔｌ）およびジスプロシウム（Ｄｙ）を用い、副成分としてホルミウム（Ｈｏ）、ツリウム（Ｔｍ）およびインジウム（Ｉｎ）を封入し、水銀代替材料としてアルミニウム（Ａｌ）、亜鉛（Ｚｎ）、スズ（Ｓｎ）および鉄（Ｆｅ）を封入する発明が知られている（特許文献２参照。）。特許文献２は、基本的に水銀入りの高圧放電ランプに関するものであるが、上記水銀代替材料を封入することにより、水銀フリー化した高圧放電ランプの記載も存在している。
【特許文献１】特開２００３−３０３５７１号公報
【特許文献２】特開２００４−０５５１４０号公報
【発明の開示】
【発明が解決しようとする課題】
【０００４】
特許文献１の記載によれば、実用的な効率維持を優先すると、ヨウ化亜鉛（ＺｎＩ２）の封入量は上記範囲に限定され、結果として水銀入り高圧放電ランプの約半分のランプ電圧到達に留まる。このため、所要のランプ電力を投入するためにはランプ電流を増加させる必要があるので、これに対応するためには電極軸径の拡大を要し、その結果電極封着部の気密維持が困難になったり、また点灯回路が大きくなり回路設計の困難度が増したりするなど、高圧放電ランプの水銀フリー化による弊害を生じる。
【０００５】
また、特許文献２においては、水銀フリーの高圧放電ランプについての記述が僅かで実用上有益な水銀フリーの高圧放電ランプについての具体的な記述がなされていない。
【０００６】
本発明者の研究によれば、特許文献１の記載とは相違して水銀代替材料としてのヨウ化亜鉛の増量は条件次第では有益であることを見出した。すなわち、亜鉛ハロゲン化物は、ツリウムハロゲン化物との共存下において、その封入比率が２０質量％未満でのランプ電圧上昇と比較して、２０質量％以上の領域ではより明確なランプ電圧上昇が見られるようになることが分かった。さらに、４０質量％以上の領域では、特に顕著なランプ電圧上昇が見られる。
【０００７】
本発明は、本発明者による上記知見に基づいてなされたものである。
【０００８】
本発明は、ショートアーク形でありながらランプ電圧が水銀入りにおけるのと同等の高い値となる水銀フリー化された高圧放電ランプおよびこれを備えた光学機器を提供することを目的とする。
【課題を解決するための手段】
【０００９】
第１の発明の高圧放電ランプは、内部に放電空間を有する透光性の気密容器と；気密容器に封装されて電極間距離が２ｍｍ以下で放電空間に臨む一対の電極と；ツリウム（Ｔｍ）ハロゲン化物、亜鉛（Ｚｎ）ハロゲン化物および希ガスを含み、かつ、亜鉛（Ｚｎ）ハロゲン化物は気密容器内に封入されている全ての金属ハロゲン化物に対して２０〜９０質量％未満であり、水銀を本質的に含まないで構成されて気密容器内に封入しているイオン化媒体と；を具備し、ランプ電圧Ｖｌ（Ｖ）と電極間距離Ｄ（ｍｍ）の比Ｖｌ／Ｄが下式を満足することを特徴としている。
【００１０】
２０＜Ｖｌ／Ｄ＜１００
以下、第１の発明における高圧放電ランプの採用し得る各構成要素の実施態様について説明する。なお、以下の説明は、該当する範囲内において、後述するその他の発明に対しても適用される。
【００１１】
〔気密容器について〕    本発明において、気密容器が透光性であるとは、放電によって発生した所望波長域の可視光を外部に導出することを意味する。気密容器は、透光性を有していて、高圧放電ランプの通常の作動温度に十分耐える耐火性を有する材料であれば、どのようなもので作られていてもよい。例えば、石英ガラスや透光性セラミックスなどを用いることができる。なお、透光性セラミックスとしては、透光性アルミナ、イットリウム−アルミニウム−ガーネット（ＹＡＧ）、イットリウム酸化物（ＹＯＸ）と、多結晶非酸化物、例えばアルミニウム窒化物（ＡｌＮ）などの多結晶または単結晶のセラミックスなどを用いることができる。なお、必要に応じて、気密容器の内面に耐ハロゲン性または耐金属性の透明性被膜を形成するか、気密容器の内面を改質することが許容される。
【００１２】
また、気密容器は、その内部に放電空間を有している。そして、放電空間を包囲するために、気密容器は、包囲部を備えている。包囲部は、その内部が適当な形状、例えば球状、楕円球状、紡錘状などの形状をなしている。放電空間の容積は、高圧放電ランプの定格ランプ電力、電極間距離などに応じてさまざまな値が選択され得る。例えば、液晶プロジェクタ用ランプの場合、０．１ｃｃ以下にすることができる。
【００１３】
また、包囲部の両端に一対の封止部を備えていることが許容される。一対の封止部は、包囲部を封止するとともに、電極の軸部がここに支持され、かつ、点灯回路から電流を電極へ気密に導入するのに寄与する手段であり、一般的には包囲部の両端に配設されている。気密容器の材質が石英ガラスの場合、電極を封装し、かつ、点灯回路から電流を電極へ気密下で導入するために、好適には封止部の内部に適当な気密封止導通手段として封着金属箔を気密に埋設している。なお、封着金属箔は、封止部の内部に埋設されて封止部が気密容器の包囲部の内部を気密に維持するために、封止部と協働しながら電流導通導体として機能するための手段であり、気密容器が石英ガラスからなる場合、材料としてはモリブデン（Ｍｏ）が最適である。封着金属箔を封止部に埋設する方法は、特段限定されないが、例えば減圧封止法、ピンチシール法およびこれらの組み合わせ法などの中から適宜選択して採用することができる。
【００１４】
一方、気密容器が透光性セラミックスからなる場合の封止手段としては、例えば高融点フリットガラスを透光性セラミックスと導入導体の間に流し込んで封止するフリット封着や高融点フリットガラスに代えて金属を用いる金属封着などを用いることができる。また、気密容器の封止部を所要の比較的低い温度に保持しながら気密容器内に形成される放電空間の最冷部温度を所望の比較的高い温度に維持するために、包囲部に連通する小径筒部を形成することができる。この構造の場合、封止部は小径筒部の端部部分に配設されるとともに、小径筒部内に電極軸を延在させて電極軸と小径筒部の内面との間にキャピラリーラリーと称される僅かな隙間を小径筒部の軸方向に沿って形成する。
【００１５】
〔一対の電極について〕    一対の電極は、本発明の特徴のある前提的構成であり、気密容器に封装されて放電空間に離間して臨むように配設される。そして、一対の電極の間に形成される電極間距離は、２ｍｍ以下、好適には１ｍｍ以下である。しかし、プロジェクション用途などで高い集光性が要求される場合は、電極間距離が小さい方がよく、例えば０．５ｍｍのものであってもよいが、電極間に放電を生起させるのであるから、電極間距離０ｍｍは含まない。
【００１６】
また、電極の構成材としては、耐火性で、導電性の金属、例えば純タングステン（Ｗ）、ドープ剤（例えばスカンジウム（Ｓｃ）、アルミニウム（Ａｌ）、カリウム（Ｋ）およびケイ素（Ｓｉ）などのグループから選択された一種または複数種）を含有するドープドタングステン、酸化トリウムを含有するトリエーテッドタングステン、レニウム（Ｒｅ）またはタングステン−レニウム（Ｗ−Ｒｅ）合金などを用いて形成することができる。
【００１７】
さらに、小形の高圧放電ランプの場合、直棒状の線材や先端部に径大部を形成した線材を電極として用いることができる。中形ないし大形の電極の場合、電極軸の先端部に電極構成材そ同種材料のコイルを巻回したりすることができる。なお、一対の電極は、交流で作動する場合、同一構造とするが、直流で作動する場合、一般に陽極は温度上昇が激しいから、陰極より放熱面積の大きい、したがって主部が太いものを用いることができる。
【００１８】
〔イオン化媒体について〕    イオン化媒体は、第１の発明における特徴的構成部分であるが、ツリウム（Ｔｍ）ハロゲン化物、亜鉛（Ｚｎ）ハロゲン化物および希ガスを含んでいる点において、その他の発明と共通している。
【００１９】
（ツリウム（Ｔｍ）ハロゲン化物について）    ツリウム（Ｔｍ）ハロゲン化物は、可視光を高効率で発光すると同時にランプ電圧を高めるのにも寄与する。本発明において、ツリウム（Ｔｍ）ハロゲン化物の封入量は、それ単体では特段限定されない。ツリウムハロゲン化物のハロゲンとしては、適度の反応性を有していることからヨウ素が好適であるが、所望により臭素および塩素のいずれかでもよく、またヨウ素、臭素および塩素のうち所望の二種以上を用いてもよい。さらに、ツリウムは、その発光のピークが視感度曲線のピークに一致するので、発光効率を向上させるのに極めて効果的な発光金属である。
【００２０】
（亜鉛ハロゲン化物について）    亜鉛ハロゲン化物は、主としてランプ電圧を形成する金属ハロゲン化物として封入される。この点については既知であるが、本発明においては気密容器内に封入されるイオン化媒体中２０〜９５質量％、好適には４０〜９０質量％の比率で封入される点に特徴がある。このように亜鉛ハロゲン化物を高い封入比率で封入していることにより、ランプ電圧が顕著に高くなるとともに、ツリウムハロゲン化物との共存下において発光効率の低下が比較的少ない。これに対して、封入比率が２０質量％未満であると、明確なランプ電圧の向上が見られない。特に４０質量％以上の比率で封入すると、驚くべきことに顕著なランプ電圧の上昇が現れる。また、封入比率が９５質量％を超えると、相対的にツリウムハロゲン化物の封入比率が低下しすぎるために、可視光発光が低減する。
【００２１】
（希ガスについて）    希ガスは、主として緩衝ガスおよび始動ガスとして作用する。そして、アルゴン（Ａｒ）、ネオン（Ｎｅ）およびキセノン（Ｘｅ）などのグループの一種を単独で、または複数種を混合して封入することができる。希ガスは、その封入圧力が１気圧以上になると初期光束の増大に寄与して光束立ち上がり特性が向上する。したがって、希ガスの封入圧力は、高圧放電ランプの用途に応じて適宜設定することができる。
【００２２】
希ガスの中でもキセノンは、その原子量が他の希ガスより大きいため、熱伝導率が相対的に小さいので、これを1気圧以上、好適には５気圧以上封入することにより、点灯直後のランプ電圧形成に寄与するとともに、ハロゲン化物の蒸気圧が低い段階で白色の可視光発光を行い、光束立ち上がりに寄与する。
【００２３】
〔数式：２０＜Ｖｌ／Ｄ＜１００について〕    左記数式において、比Ｖｌ／Ｄは、単位電極間距離当たりのランプ電圧を意味する。上記比が上記数式の範囲内であれば、ショートアーク形の高圧放電ランプとして十分実用に耐える。しかしながら、上記比が２０Ｖ／ｍｍ以下であると、ランプ電圧が低すぎ、ランプ電流が増加し、電極の巨大化に伴い封止気密性維持が困難になったり、点灯回路の設計が困難になったりして不都合となる。また、上記比が１００Ｖ／ｍｍ以上の場合には、最冷部を含む発光管が過剰に高い温度を必要とし、気密信頼性や管壁反応によりランプ特性に悪影響を与える。万一、これらを防止できたとしても、蒸気圧が過剰に高く、再点弧電圧上昇や放電アークの揺らぎなど高圧放電ランプに不都合を生じる。
【００２４】
本発明においては、以上説明したツリウムハロゲン化物、所定封入比率の亜鉛ハロゲン化物および希ガスを含み、かつ、上記数式を満足することを前提として、さらに以下に示すその他の金属ハロゲン化物を添加して封入することが許容される。
【００２５】
１．（その他の希土類金属ハロゲン化物について）    ツリウムハロゲン化物以外の主として可視光発光を行う希土類金属のハロゲン化物として、プラセオジム（Ｐｒ）、セリウム（Ｃｅ）、ホルミウム（Ｈｏ）およびサマリウム（Ｓｍ）からなる希土類金属の一種または複数種の希土類金属ハロゲン化物を前記主発光金属ハロゲン化物であるツリウムハロゲン化物に添加して封入することが許容される。
【００２６】
上記希土類金属は、ツリウムハロゲン化物に次いで発光金属として有用であり、ツリウムハロゲン化物に添加することが許容される。また、上記希土類金属は、そのいずれも視感度特性曲線のピーク波長付近で無数の輝線スペクトルを有するため、発光効率向上に寄与することができる。
【００２７】
２．（その他の主として発光用の金属のハロゲン化物について）    上記以外の主として可視光発光用の金属のハロゲン化物として、タリウム（Ｔｌ）または／およびインジウム（Ｉｎ）のハロゲン化物を封入することが許容される。これらの金属ハロゲン化物は、所望の演色性および／または色温度などを得るなどの目的で副成分として選択的に封入することが許容される。
【００２８】
３．（その他の主としてランプ電圧形成用の金属ハロゲン化物について）    主としてランプ電圧形成用のハロゲン化物として例えばマグネシウム（Ｍｇ）、鉄（Ｆｅ）、コバルト（Ｃｏ）、クロム（Ｃｒ）、ニッケル（Ｎｉ）、マンガン（Ｍｎ）、アルミニウム（Ａｌ）、アンチモン（Ｓｂ）、ベリリウム（Ｂｅ）、レニウム（Ｒｅ）、ガリウム（Ｇａ）、チタン（Ｔｉ）、ジルコニウム（Ｚｒ）およびハフニウム（Ｈｆ）からなるグループから選択された一種または複数種の金属のハロゲン化物を亜鉛ハロゲン化物に添加することが許容される。
【００２９】
（水銀）    第１の発明において、水銀（Ｈｇ）は、全く含まないのが環境負荷物質削減のために好ましいことであるが、不純物程度に含んでいても許容される。
【００３０】
〔その他の構成について〕    本発明においては、以下の構成を所望により選択的に付加することができる。
【００３１】
１．（外管）    気密容器、一対の電極および放電媒体を備えた構成部分を発光管として、外管の内部に配設することができる。外管は、任意所望の形状および大きさにすることができる。また、外管の内部を外部に対して気密にしてもよいし、外気に連通させてもよい。前者の場合、必要に応じてアルゴン、窒素などの不活性ガスを封入することができる。さらに、外管は、石英ガラス、硬質ガラスや軟質ガラスなどの透光性材料を用いて形成することができる。
【００３２】
２．（反射ミラー）    気密容器を反射ミラー内の所定の位置に固定的に配設することができる。なお、反射ミラーには、ガラス基体の内面に赤外線透過・可視光反射形のダイクロイックミラーを形成したものを用いることができる。
【００３３】
〔本発明の作用について〕    本発明においては、イオン化媒体が主として可視光発光を行うツリウム（Ｔｍ）ハロゲン化物および全ての金属ハロゲン化物に対して２０〜９５質量％の亜鉛ハロゲン化物を含んでいることにより、気密容器内に封装された一対の電極間に形成される電極間距離が２ｍｍ以下のショートアーク形の高圧放電ランプであるにもかかわらず、亜鉛ハロゲン化物の封入比率を上記のように高めることによって、驚くべきことにランプ電圧が明確に高められる。
【００３４】
また、これに加えて、ツリウム（Ｔｍ）ハロゲン化物が亜鉛ハロゲン化物と協働してランプ電圧を高める作用が生じるために、ショートアーク形の高圧放電ランプのランプ電圧を所要の値、例えば８０Ｖ程度まで高く設定することが可能になる。なお、ツリウムは、そのイオン化ポテンシャルがナトリウムなどアルカリ金属に比較して高く、ツリウムハロゲン化物の封入がランプ電圧低下要因にならないばかりでなく、亜鉛ハロゲン化物との共存下においては、封入量に比例してランプ電圧を高くする作用がある。
【００３５】
そうして、ランプ電圧が高くなれば、所要のランプ電力を投入するに当たりランプ電流の増加を回避しやすくなるので、電極や気密容器の設計が容易になるとともに、点灯回路も小形で、しかも安価になる。
【００３６】
したがって、第１の発明によれば、高圧放電ランプをプロジェクション用とすることができ、しかも水銀フリーのため、環境負荷の問題がない。
【００３７】
次に、高圧放電ランプの発光は、ツリウムハロゲン化物を主として発光金属のハロゲン化物の主成分として封入した場合、ツリウムの発光が支配的になる。ツリウムの発光は、視感度曲線のピーク波長の５５５ｎｍ付近で多くの輝線スペクトルを有しているので、全体として高い発光効率が得られる。
【００３８】
また、本発明において、高圧放電ランプの定格ランプ電力は、広範囲の値の中から自由に設定することができ、例えば数ｋＷ以下の任意の値に設定することができる。用途においてもプロジェクション用に限定されるものではなく、多様であることを許容する。したがって、定格ランプ電力および用途に応じて適当な形状および大きさの気密容器および適当な値のイオン化媒体の封入量とすることができる。
【００３９】
第２の発明の高圧放電ランプは、内部に放電空間を有する透光性の気密容器と；気密容器に封装されて電極間距離が２ｍｍ以下で放電空間に臨む一対の電極と；ツリウム（Ｔｍ）ハロゲン化物および亜鉛（Ｚｎ）ハロゲン化物を含み、かつ、亜鉛（Ｚｎ）ハロゲン化物とツリウム（Ｔｍ）ハロゲン化物の質量和が全ての金属ハロゲン化物に対して５０〜９５質量％を占めていて、水銀を本質的に含まないで構成されて気密容器内に封入しているイオン化媒体と；を具備し、ランプ電圧Ｖｌ（Ｖ）と電極間距離Ｄ（ｍｍ）の比Ｖｌ／Ｄが下式を満足することを特徴としている。
【００４０】
２０＜Ｖｌ／Ｄ＜１００
第２の発明は、亜鉛（Ｚｎ）ハロゲン化物とツリウム（Ｔｍ）ハロゲン化物の質量和を気密容器内に封入している全ての金属ハロゲン化物に対する比率で所定値範囲に規定することにより、イオン化媒体の主成分としている点において第１の発明と異なる。すなわち、亜鉛（Ｚｎ）ハロゲン化物とツリウム（Ｔｍ）ハロゲン化物の質量和の上記比率は、イオン化媒体に関して高圧放電ランプのランプ電圧に対して支配的な要素となっている。そして、上記比率の範囲内であれば、ショートアーク形の高圧放電ランプにおいて、所望の高いランプ電圧を得ることができる。しかしながら、上記比率が５０質量％未満であると、ランプ電圧の上昇が飽和するとともに所望の高いランプ電圧を得ることができなくなる。また、上記比率が９５質量％超であると、所望の演色性および／または色温度などを得る場合に都合が悪くなる。
【００４１】
第２の発明における一実施態様として、亜鉛（Ｚｎ）ハロゲン化物を気密容器内に封入されている全ての金属ハロゲン化物に対して２０〜９０質量％未満とすることができる。これにより、第１の発明の作用、効果をも得ることができる。
【００４２】
第２の発明の他の実施態様として、亜鉛（Ｚｎ）ハロゲン化物の質量をＡとし、ツリウム（Ｔｍ）ハロゲン化物の質量をＢとしたとき、Ａ／Ｂが下式を満足するように構成することが許容される。
【００４３】
０．６＜Ａ／Ｂ＜２．５
本実施態様は、亜鉛（Ｚｎ）ハロゲン化物とツリウム（Ｔｍ）ハロゲン化物の好適な封入比率範囲を規定している。そ画像化するに伴ってランプ電圧が高くなり、また発光効率が低下していくものの、上記数式に示す範囲内であれば、亜鉛（Ｚｎ）ハロゲン化物とツリウム（Ｔｍ）ハロゲン化物が協働して所望の高いランプ電圧を形成するとともに、所望量の可視光を得ることができる。しかしながら、Ａ／Ｂが０．６以下であると、所望の高いランプ電圧が得られなくなる。また、Ａ／Ｂが２．５以上であると、実用に耐え得る可視光が得られなくなる。
【００４４】
第３の発明の高圧放電ランプは、内部に放電空間を有する透光性の気密容器と；気密容器に封装されて電極間距離が２ｍｍ以下で放電空間に臨む一対の電極と；ツリウム（Ｔｍ）ハロゲン化物、亜鉛（Ｚｎ）ハロゲン化物および希ガスを含み、かつ、亜鉛（Ｚｎ）ハロゲン化物が最大封入比率であり、水銀を本質的に含まないで構成されて気密容器内に封入しているとともに、全ての金属ハロゲン化物の総量が気密容器の単位内容積（１ｃｃ）当たり１２ｍｇ以上のイオン化媒体と；を具備し、ランプ電圧Ｖｌ（Ｖ）と電極間距離Ｄ（ｍｍ）の比Ｖｌ／Ｄが下式を満足することを特徴としている。
【００４５】
２０＜Ｖｌ／Ｄ＜１００
第３の発明は、亜鉛（Ｚｎ）ハロゲン化物の封入比率および封入量を所定範囲内に規定している点で第１および２の発明と異なる。そして、上記２条件を同時に満足することにより、ランプ電圧が高くなる。これに対して、亜鉛ハロゲン化物が最大封入比率でないか、亜鉛ハロゲン化物の封入量が１２ｍｇ未満であると、ランプ電圧を所望の程度に高くすることができない。
【００４６】
第３の発明における第１の実施態様として、亜鉛（Ｚｎ）ハロゲン化物を気密容器内に封入されている全ての金属ハロゲン化物に対して２０〜９０質量％未満とすることができる。これにより、第１の発明の作用、効果をも得ることができる。
【００４７】
第３の発明における第２の実施態様として、亜鉛（Ｚｎ）ハロゲン化物とツリウム（Ｔｍ）ハロゲン化物の質量和が全ての金属ハロゲン化物に対して５０〜９５質量％を占めているように構成することができる。これにより、第２の発明の作用、効果をも得ることができる。
【００４８】
第３の発明における第３の実施態様として、上記第１および第２の実施態様をともに備えた構成とすることができる。これにより、第１および第２の発明の作用、効果をも得ることができる。
【００４９】
第１ないし第３の発明およびそれらの実施態様において、以上説明したイオン化媒体の中で好ましい実施態様の一つとして以下の構成を採用することができる。すなわち、全ての金属ハロゲン化物を形成する金属のイオン化ポテンシャルが５．４ｅＶ以上であるように構成する。このように構成することにより、発光効率が一層大きくなる。次に、本発明において気密容器の内部にハロゲン化物として封入し得る主な金属のイオン化ポテンシャル（ｅＶ）を金属元素記号の後にある括弧の中に示す。
（１）主として発光を行う金属：Ｔｍ（６．１８）、Ｐｒ（５．４２）、Ｃｅ（５．４７）、Ｓｍ（５．６３）、Ｉｎ（５．７８６）、Ｔｌ（６．１０８）
（２）主としてランプ電圧形成に寄与する金属：Ａｌ（５．９８６）、Ｚｎ（９．３９４）、Ｍｇ（７．６４４）、Ｆｅ（７．８７）、Ｃｏ（７．８６４）、Ｃｒ（６．７６５）、Ｎｉ（７．６３５）、Ｍｎ（７．４３２）、Ｓｂ（８．６４２）、Ｂｉ（７．２８７）、Ｒｅ（９．３２３）、Ｇａ（５．９９９）、Ｔｉ（６．８４）、Ｚｒ（６．８３７）、
Ｈｆ（７）
これに対して、Ｎａ（イオン化ポテンシャル５．１４ｅＶ）、Ｌｉ（５．３９２）などのアルカリ金属は、そのイオン化ポテンシャルが５．４０ｅＶ未満であり、封入量が多くなるほどランプ電圧が低下する。したがって、本態様においては、アルカリ金属は、実質的に含まないようにするものである。しかし、下記目的として１０質量％未満、好適には５質量％程度のアルカリ金属を単体またはハロゲン化物にして封入することができる。可視光増加による発光効率向上を目的としたＮａの封入や放電アークの安定化および／または発光管温度分布最適化を目的としたＣｓ（イオン化ポテンシャル３．８９４ｅＶ）の封入などを許容する。
【００５０】
本発明の光学機器は、画像投影機構を備えた光学機器本体と；光学機器本体に画像投影用光源として配設された請求項１ないし５のいずれか一記載の高圧放電ランプと；を具備していることを特徴としている。
【００５１】
本発明において、光学機器とは、第１ないし第３の発明の高圧放電ランプを光源として備えた画像投影機構を備えた機器を意味し、例えば液晶プロジェクタ、オーバーヘッドプロジェクタなどがこれに該当する。また、光学機器本体とは、光学機器から高圧放電ランプを除いた残余の部分を意味する。
【発明の効果】
【００５２】
第１ないし第３の発明によれば、ショートアーク形でありながらランプ電圧が水銀入りにおけるのと同等の高い値となる水銀フリー化された高圧放電ランプおよびこれを備えた光学機器を提供することができる。
【発明を実施するための最良の形態】
【００５３】
以下、図面を参照して本発明を実施するための形態を説明する。
【００５４】
図１および図２は、本発明の高圧放電ランプを実施するための一形態を示し、図は全体の概念的断面図、図２は発光管の拡大正面図である。本形態は、本発明の一適用例としての液晶プロジェクタ用の高圧放電ランプである。図において、高圧放電ランプＨＤＬは、発光管ＩＴ、反射鏡、接続導体ＣＣ、口金Ｂおよび給電線Ｗ１、Ｗ２を具備している。なお、単位電極間距離当たりのランプ電圧は、２０Ｖ／ｍｍより多く、かつ、１００Ｖ／ｍｍより小さく設定される。
【００５５】
発光管ＩＴは、気密容器１、一対の電極２、２、封着金属箔３、外部リード線４およびイオン化媒体を備えている。
【００５６】
気密容器１は、石英ガラスからなり、包囲部１ａおよび一対の封止部１ｂを備えている。包囲部１ａは、中空で外形がほぼ球状に成形されてなり、内部に細長いほぼ楕円球状の放電空間１ｃが形成されている。放電空間１ｃの内容積は、０．１ｃｃ以下である。一対の封止部１ｂ、１ｂは、包囲部１ａの両端に一体に形成されていて、内部に後述する封着金属箔３が埋設されている。
【００５７】
一対の電極２、２は、タングステン線からなり、先端部および中間部の一部が放電空間１ｃ内に露出している。また、電極２の基端部が封止部１ｂに埋設された後述する封着金属箔３に溶接されるとともに、中間部が封止部１ｂに緩く支持されることによって気密容器１の所定の位置に配設されている。
【００５８】
封着金属箔３は、モリブデン箔からなり、気密容器１の封止部１ｂ内に気密に埋設されている。
【００５９】
外部リード線４は、先端が封着金属箔３に溶接され、基端が封止部１ｂから外部へ導出されている。
【００６０】
イオン化媒体は、金属ハロゲン化物５および希ガスを含み、水銀を本質的に含まない。
【００６１】
金属ハロゲン化物５は、ツリウム（Ｔｍ）ハロゲン化物および亜鉛（Ｚｎ）ハロゲン化物を主成分として封入されている。ツリウム（Ｔｍ）ハロゲン化物は、主として所望の発光を行うとともにランプ電圧の形成にも寄与する。亜鉛（Ｚｎ）ハロゲン化物は、主としてランプ電圧の形成に寄与する。
【００６２】
また、イオン化媒体は、上記に加えて次の条件の少なくともいずれか一つを満足するように調整されている。
（１）亜鉛（Ｚｎ）ハロゲン化物が、気密容器１内に封入される全ての金属ハロゲン化物に対して２０〜９０質量％未満である。
（２）亜鉛（Ｚｎ）ハロゲン化物およびツリウム（Ｔｍ）ハロゲン化物の質量和が気密容器１内に封入される全ての金属ハロゲン化物に対して５０〜９５質量％を占めている。また、好ましくは亜鉛ハロゲン化物の封入量Ａおよびツリウムハロゲン化物の封入量Ｂの封入比率Ａ／Ｂが数式０．６＜Ａ／Ｂ＜２．５を満足する。
（３）気密容器１内に封入される全ての金属ハロゲン化物の総量が気密容器１の単位内容積（１ｃｃ）当たり１２ｍｇ以上である。
【００６３】
反射鏡Ｍは、回転２次曲面を有する椀形状をなし、ガラス基体の内表面に反射面が形成され、中心軸に沿って発光管ＩＴを支持し、さらに前面開口部が透明硝子板６で閉鎖されている。なお、反射面は、赤外光透過・可視光形のダイクロイック反射膜からなる。そして、反射鏡Ｍの内部において、その中心軸上に発光管ＩＴを後述する口金Ｂを介して支持している。
【００６４】
接続導体ＣＣは、その一端が反射鏡Ｍの開口端側に位置する発光管ＩＴから導出された外部リード線４に接続し、他端が反射鏡Ｍを貫通して、その外面に固着した中継端子ｔに接続している。
【００６５】
口金Ｂは、発光管ＩＴの一端に装着され、発光管ＩＴから反射鏡Ｍの頂部側へ導出される図示されていない外部リード線に接続するとともに、反射鏡Ｍの頂部外面に固着されることによって発光管ＩＴを上記のように支持する。
【００６６】
給電線Ｗ１、Ｗ２は、ワイヤハーネスなどからなり、給電線Ｗ１が中継端子ｔに接続し、給電線Ｗ２が口金Ｂに接続することによって図示されていない点灯回路と高圧放電ランプＨＤＬとの間を接続する。
【００６７】
次に、図３ないし図６を参照しながら本発明の前提とする構成において、亜鉛ハロゲン化物の全ての金属ハロゲン化物に対する封入比率ならびに亜鉛ハロゲン化物の封入量Ａおよびツリウムハロゲン化物の封入量Ｂの質量比Ａ／Ｂと、ランプ電圧および発光効率との関係について説明する。
【００６８】
図３は、全ての金属ハロゲン化物に対する亜鉛ハロゲン化物の封入比率の変化と電位傾度の関係を示すグラフである。図において、横軸はＺｎ（亜鉛）ハロゲン化物の封入比率（質量％）を、縦軸は電位傾度（Ｖ／ｍｍ）を、それぞれ示す。
【００６９】
図から明らかなように、電位傾度したがってランプ電圧は、亜鉛ハロゲン化物の封入比率にほぼ正比例し、封入比率が２０質量％以上であれば、電極間距離１ｍｍ当たり約２１Ｖ以上を得ることができる。
【００７０】
図４は、全ての金属ハロゲン化物に対する亜鉛ハロゲン化物の封入比率の変化と発光効率の関係を示すグラフである。図において、横軸はＺｎ（亜鉛）ハロゲン化物の封入比率（質量％）を、縦軸は発光効率（ｌｍ／Ｗ）を、それぞれ示す。
【００７１】
図から明らかなように、発光効率は、亜鉛ハロゲン化物の封入比率の変化に対しておおよそ１３％前後にピークを有するもののいずれの封入比率においても高い発光効率を示し、またその変化も緩やかである。
【００７２】
図５は、亜鉛ハロゲン化物／ツリウムハロゲン化物と電位傾度の関係を示すグラフである。図において、横軸は亜鉛ハロゲン化物／ツリウムハロゲン化物（質量比）を、縦軸は電位傾度（Ｖ／ｍｍ）を、それぞれ示す。
【００７３】
図から明らかなように、亜鉛ハロゲン化物／ツリウムハロゲン化物（質量比）が大きいほど電位傾度が高くなるが、大きくなるにしたがって飽和傾向を示し、亜鉛ハロゲン化物／ツリウムハロゲン化物（質量比）が０．６以上であれば、２０Ｖ／ｍｍの電位傾度を得ることができる。
【００７４】
図６は、亜鉛ハロゲン化物／ツリウムハロゲン化物と発光効率の関係を示すグラフである。図において、横軸は亜鉛ハロゲン化物／ツリウムハロゲン化物（質量比）を、縦軸は発光効率（ｌｍ／Ｗ）を、それぞれ示す。
【００７５】
図から明らかなように、亜鉛ハロゲン化物／ツリウムハロゲン化物（質量比）が大きくなるにしたがって発光効率が低下し、しかも上記の比が大きくなるにしたがってその傾向が顕著になるが、亜鉛ハロゲン化物／ツリウムハロゲン化物の質量比が２．５未満であれば、７０ｌｍ／Ｗの発光効率を維持することができる。
【実施例１】
【００７６】
気密容器    ：最大内径６．５ｍｍ、石英ガラス製
一対の電極  ：軸径０．４５ｍｍ、電極間距離２．０ｍｍ、なお、電極先端を溶融させて              半球状に整形した。
イオン化媒体：ＺｎＩ２−ＴｌＩ−ＴｍＩ３＝４ｍｇ（５７：７：３６）、
（）内の数字は封入比率（質量％）、Ｘｅ１．３２ＭＰａ
電気特性    ：ランプ電圧７０Ｖ、ランプ電流２．１９Ａ、ランプ電力１５０Ｗ
ランプ特性  ：全光束９０００ｌｍ、発光効率６０ｌｍ／Ｗ、色温度５７００Ｋ、
平均演色評価数Ｒａ８２
【実施例２】
【００７７】
イオン化媒体：ＺｎＩ２−ＴｌＩ−ＴｍＩ３−ＣｓＩ＝４ｍｇ（５７：７：３１：５）、
（）内の数字は封入比率（質量％）、Ｘｅ１．３２ＭＰａ
その他の仕様は実施冷と同じ。
電気特性    ：ランプ電圧６５Ｖ、ランプ電流２．３６Ａ、ランプ電力１５０Ｗ
ランプ特性  ：全光束８２００ｌｍ、発光効率５５ｌｍ／Ｗ、色温度５２００Ｋ、
平均演色評価数Ｒａ８４
図７は、本発明の光学機器の一形態としての液晶プロジェクタを示す概念的断面図である。図において、２１は高圧放電ランプ、２２は液晶表示手段、２３は画像制御手段、２４は光学系、２５は高圧放電ランプ点灯装置、２６は本体ケース、２７はスクリーンである。
【００７８】
高圧放電ランプ２１は、図１に示す本発明の高圧放電ランプにおける一形態である。
【００７９】
液晶表示手段２２は、投射すべき画像を液晶によって表示するもので、その背面から高圧放電ランプ２１によって照明される。
【００８０】
画像制御手段２３は、液晶表示手段２２を駆動および制御するもので、要すればテレビジョン受信機能をも備えることができる。
【００８１】
光学系２４は、液晶表示手段２２を通過した光をスクリーン２７に投射する。
【００８２】
高圧放電ランプ点灯装置２５は、高圧放電ランプ２１を点灯する。
【００８３】
本体ケース２６は、以上の各要素２１〜２６を収納する。
【図面の簡単な説明】
【００８４】
【図１】本発明の高圧放電ランプを実施するための一形態をの全体の概念的断面図
【図２】同じく発光管の拡大正面図
【図３】全ての金属ハロゲン化物に対する亜鉛ハロゲン化物の封入比率と電位傾度の関係を示すグラフ
【図４】全ての金属ハロゲン化物に対する亜鉛ハロゲン化物の封入比率と発光効率の関係を示すグラフ
【図５】亜鉛ハロゲン化物／ツリウムハロゲン化物と電位傾度の関係を示すグラフ
【図６】亜鉛ハロゲン化物／ツリウムハロゲン化物と発光効率の関係を示すグラフ
【図７】本発明の光学機器の一形態としての液晶プロジェクタを示す概念的断面図
【符号の説明】
【００８５】
１…気密容器、１ａ…包囲部、１ｂ…封止部、１ｃ…放電空間、２…電極、３…封着金属箔、４…外部リード線、５…金属ハロゲン化物、Ｂ…口金、ＩＴ…発光管、Ｍ…反射鏡
【図１】
2006244735.tif 000003
【図２】
2006244735.tif 000004
【図３】
2006244735.tif 000005
【図４】
2006244735.tif 000006
【図５】
2006244735.tif 000007
【図６】
2006244735.tif 000008
【図７】
2006244735.tif 000009